Brevet FR3041354A1 (20170324)
REVENDICATIONS1. Utilisation d'au moins un prépolymère dans une composition comprenant : - une matrice constituée d'au moins un polyamide transparent semi- cristallin, et - optionnellement au moins un additif, pour améliorer la cinétique de cristallisation et diminuer le gauchissement de ladite composition tout en conservant ou améliorant ses propriétés de transparence ainsi que ses propriétés mécaniques, comparés à la même composition dépourvue de prépolymère, ladite composition étant dépourvue d'agent de nucléation.\n<CLM>\1\tUtilisation d'au moins un prépolymère dans une composition selon la revendication 1, dans laquelle ledit polyamide transparent semi-cristallin présente une transmittance 75% (mesurée à une longueur d'onde de 560 nm et pour une épaisseur de plaque de 2 mm).\n<CLM>\1\tUtilisation d'au moins un prépolymère dans une composition selon la revendication 1 ou 2, dans laquelle ladite composition comprend - ladite matrice constituée dudit au moins un polyamide transparent semicristallin en proportion de 60 à 99,95% en poids, en particulier de 55 à 99,95% ; - ledit prépolymère en proportion de 0,05% à 20% en poids, la proportion en poids de polyamide et celle de prépolymère étant comprise respectivement de 60 à 99,9% et de 40 à 0,1%, par rapport à la somme polyamide transparent semi-cristallin -prépolymère ; et - ledit additif en proportion en poids de 0 à 20 %, la somme du polyamide transparent semi-cristallin, du prépolymère et éventuellement de l'additif, étant égale à 100%. 3041354 32\n<CLM>\1\tUtilisation d'un prépolymère dans une composition selon l'une des revendications 1 à 3, dans laquelle ladite matrice est constituée d'au moins un homopolyamide transparent semi-cristallin 5\n<CLM>\1\tUtilisation selon la revendication 4, dans laquelle le dit homopolyamide transparent semi-cristallin est de formule X.Y, en particulier choisi parmi P.12 et B.12.\n<CLM>\1\tUtilisation d'un prépolymère dans une composition selon l'une des 10 revendications 1 à 3, dans laquelle ladite matrice est constituée d'au moins un copolyamide transparent semi-cristallin.\n<CLM>\1\tUtilisation d'un prépolymère dans une composition selon la revendication 6, dans laquelle ledit copolyamide transparent semi- 15 cristallin est de formule A/X.Y, en particulier la proportion en mole de motif A dans ledit copolyamide transparent semi-cristallin A/X.Y est comprise de 91% à moins de 100%.\n<CLM>\1\tUtilisation d'un prépolymère dans une composition selon la revendication 20 6 ou 7, dans laquelle la proportion en mole de motif A dans le copolyamide A/X.Y est comprise de 95% à moins de 100%.\n<CLM>\1\tUtilisation d'un prépolymère dans une composition selon l'une des revendications 6 à 8, dans laquelle le motif A est un PA11 ou PA12, le 25 motif X.Y étant un homopolyamide comprenant une diamine cycloaliphatique, en particulier le motif X.Y est choisi parmi P.10, B.10, P.12, B.12, MXD.6, MXD.10, PXD.10, MXD.12 et PXD.12.\n<CLM>\1\tUtilisation d'un prépolymère dans une composition selon la revendication 30 1 à 9, dans laquelle le prépolymère est compatible avec le polyamide. 3041354 33\n<CLM>\1\tUtilisation d'un prépolymère dans une composition selon la revendication 1 à 10, dans laquelle le prépolymère correspond à un polyamide, en particulier aliphatique, notamment choisi parmi PA6, PA11, PA12, PA 11/6 et PA6/12 ou un mélange de ceux-ci. 5\n<CLM>\1\tUtilisation d'un prépolymère dans une composition selon la revendication 1 à 11, dans laquelle ledit prépolymère a une masse moléculaire moyenne en nombre comprise de 1000 à 15000 g /mole, en particulier de 1000 à 13000, g /mole, notamment de 1000 à 10000 g/mole, de 10 préférence de 1000 à 5000 g/mole.\n<CLM>\1\tUtilisation d'un prépolymère dans une composition selon la revendication 1 à 12, dans laquelle la proportion en poids de prépolymère est comprise 0,1 à 20%, notamment de 1 à 20%, notamment de 3 à 15%, par rapport 15 au total de la composition.\n<CLM>\1\tUtilisation d'un prépolymère dans une composition selon la revendication 1 à 13, dans laquelle la proportion en poids de prépolymère est comprise de 1 à 30%, notamment de 3 à 25% par rapport au poids de 20 prépolymère-polyam ide\n<CLM>\1\tUtilisation d'un prépolymère dans une composition selon la revendication 1 à 14, dans laquelle le prépolymère est constitué de PA11. 25\n<CLM>\1\tUtilisation d'un prépolymère dans une composition selon la revendication 1 à 15, dans laquelle les additifs sont choisis parmi les modifiants de type core-shell, les stabilisants, les colorants, les plastifiants, les ignifugeants, les fibres et les charges. 30\n<CLM>\1\tUtilisation d'un prépolymère dans une composition selon la revendication 1 à 16, dans laquelle le prépolymère est choisi parmi un prépolymère diCH3, diNH2, monoNH2, mono acide, diacide et amino acide. 3041354 34\n<CLM>\1\tComposition comprenant : - de 60 à 99,95% en poids, en particulier de 55 à 99,95% en poids, d'au 5 moins un copolyamide transparent semi-cristallin ; - de 0,05% à 20% en poids d'au moins un prépolymère, la proportion en poids de polyamide et celle de prépolymère étant comprise respectivement de 60 à 99,9% et de 40 à 0,1%, par rapport à la somme polyamide-prépolymère ; 10 - de 0 à 20 % d'un additif, ladite composition étant dépourvue d'agent de nucléation et de modifiant choc.\n<CLM>\1\tComposition selon la revendication 18, dans laquelle le copolyamide 15 semi-cristallin est de formule A/X.Y dans laquelle la proportion en mole de motif A dans le copolyamide A/X.Y est comprise de 91% à moins de 100%.\n<CLM>\1\tComposition selon la revendication 18 ou 19, dans laquelle la proportion 20 en mole de motif A dans le copolyamide A/X.Y est comprise de 95% à moins de 100%.\n<CLM>\1\tComposition selon l'une des revendications 18 à 20, dans laquelle le motif A est un PA11 ou PA12, le motif X.Y étant un homopolyamide 25 comprenant une diamine cycloaliphatique, en particulier le motif X.Y est choisi parmi P.10, B.10, P.12, B.12, MXD.6, MXD.10, PXD.10, MXD.12 et PXD.12.\n<CLM>\1\tComposition selon l'une des revendications 18 à 21, dans laquelle le 30 prépolymère est compatible avec le polyamide.\n<CLM>\1\tComposition selon l'une des revendications 18 à 22, dans laquelle ledit prépolymère a une masse moléculaire moyenne en nombre comprise de 3041354 1000 à 15000 g /mole, en particulier de 1000 à 13000, g /mole, notamment de 1000 à 10000 g/mole, de préférence de 1000 à 5000 g/mole. 5\n<CLM>\1\tComposition selon l'une des revendications 18 à 23, dans laquelle la proportion en poids de prépolymère est comprise 0,1 à 20%, notamment de 1 à 20%, notamment de 3 à 15%, par rapport au total de la composition. 10\n<CLM>\1\tComposition selon l'une des revendications 18 à 24, dans laquelle la proportion en poids de prépolymère est comprise de 1 à 30%, notamment de 3 à 25% par rapport au poids de prépolymère-polyamide\n<CLM>\1\tComposition selon l'une des revendications 18 à 25, dans laquelle le 15 prépolymère est constitué de PA11.\n<CLM>\1\tComposition selon l'une des revendications 18 à 26, dans laquelle les additifs sont choisis parmi les stabilisants, les colorants, les plastifiants, les ignifugeants, les fibres et les charges. 20\n<CLM>\1\tUtilisation d'une composition telle que définie dans l'une des revendications 1 à 17, pour la fabrication d'articles obtenus par extrusion, injection ou moulage. 25\n<CLM>\1\tUtilisation d'une composition selon la revendication 28, pour la fabrication d'articles obtenus par injection, en particulier pour la fabrication de chaussures de sport, notamment de chaussure de football, de chaussures de ski ou de running. 30\n<CLM>\1\tProcédé de préparation d'une composition telle que définie dans l'une des revendications 1 à 17, comprenant la mise en contact d'un 3041354 36 prépolymère avec au moins un polyamide transparent semi-cristallin et optionnellement au moins un additif, ledit polyamide étant présent en proportion de 60 à 99,95% en poids, en particulier de 55 à 99,95% en poids ; 5 ledit prépolymère étant présent en proportion de 0,05% à 20% en poids, la proportion en poids de polyamide et celle de prépolymère étant comprise respectivement de 60 à 99,9% et de 40 à 0,1%, par rapport à la somme polyamide-prépolymère ; ledit additif étant en proportion en poids de 0 à 20 %, 10 la somme du polyamide, du prépolymère et éventuellement de l'additif étant égale à 100%, ladite composition étant dépourvue d'agent de nucléation, ladite composition présentant une cinétique de cristallisation améliorée et un gauchissement diminué tout en conservant ou améliorant ses 15 propriétés de transparence ainsi que ses propriétés mécaniques, comparés à la même composition dépourvue de prépolymère.